소입 처리 후 의 시편 을 전자 현미경 으로 관찰 한 결과 를 도 2 에 나타내 었 다 . 도 2 에서 볼 수 있 듯이 , 본 발명 에서 규정 한 소입 온도 인 850 ~ 950 ℃ 범위 에 해당 되 는 소입 1 및 소입 2 의 경우 에 는 미세 한 결정립 이 형성 되 어 있 음 을 알 수 있 으나 , 이 보다 높 은 온도 에서 는 결정립 이 조대 화 된다는 것 을 확인 할 수 있 다 . 특히 , 가열 온도 가 970 ℃ 인 소입 3 의 경우 에 는 소입 2 에 비하 여 가열 온도 가 40 ℃ 상승 하 였을 뿐 인데 결정립 크기 는 현저 하 게 증가 하 였 다는 것 을 알 수 있 다 .